(57)【要約】【課題】優れた接着強度、耐熱性、耐候性を有するタイル貼り工法用弾性接着剤組成物を提供する。【解決手段】アクリル酸ブチル単位５０から９９．５質量％、アルコキシシリル基含有（メタ）アクリル酸エステル単位０．５から５０質量％からなり、ガラス転移温度が−２０℃以下、重量平均分子量が１０００以上１５０００以下であって、連鎖移動剤を含有せず且つ有機溶媒の使用量が１０質量％未満である条件で重合温度１７０から３００℃にて連続的に製造された重合体（ａ）およびアルコキシシリル基変性ポリオキシアルキレン（ｂ）からなる弾性接着剤組成物。該接着剤組成物は硬化促進剤が添加されたものであってもよい。【選択図】  なし【特許請求の範囲】
【請求項１】
以下の重合体（ａ）を１０から９９質量部および重合体（ｂ）を１から９９質量部の割合で混合するタイル張り工法用接着剤組成物。
アクリル酸ブチル単位５０から９９．５質量％、アルコキシシリル基含有（メタ）アクリル酸エステル単位０．５から５０質量％からなり、ガラス転移温度が−２０℃以下、重量平均分子量が１０００以上１５０００以下であって、連鎖移動剤を含有せず且つ有機溶媒の使用量が１０質量％未満である条件で重合温度１７０から３００℃にて連続的に製造された重合体（ａ）
アルコキシシリル基変性ポリオキシアルキレン（ｂ）
【発明の詳細な説明】
【技術分野】
【０００１】
本発明は、新規な接着剤組成物に関し、より詳しくは無溶剤でかつ接着強度、耐熱性および耐候性に優れたタイル貼り工法用弾性接着剤組成物に関する。
【背景技術】
【０００２】
従来、加水分解性ケイ素基を有するオキシアルキレン系重合体は単独、またはエポキシ化合物と組み合わせて、硬化性接着剤組成物のベースポリマーとして使用されている（例えば、特開昭６１−２４７７２３号公報、特開平７−２４２７３７号公報）。しかし、この弾性接着剤は、接着強度、耐熱性が不十分であった。近年、建築コストや時間の削減、性能や規格の統一という面から、個人向けの住宅や低層のマンションの外壁には、工場で製造したパネルを現地で組み立てる工法が多用されるようになってきた。このパネルの中には、パネルの表面に接着剤を塗布した後、等間隔にタイルを貼り付けて、タイル貼り状にする工法が開発されている。この接着剤はパネルを貼り付けない部分が露出するため、高耐候性が求められているが、上記の弾性接着剤は耐候性が不足していた。
【先行技術文献】
【特許文献】
【０００３】
【特許文献１】特開昭６１−２４７７２３号公報
【特許文献２】特開平０７−２４２７３７号公報
【特許文献３】特開昭５７−５０２１７１号公報
【特許文献４】特開昭５９−００６２０７号公報
【特許文献５】特開昭６０−２１５００７号公報
【発明の概要】
【発明が解決しようとする課題】
【０００４】
本発明は、優れた接着強度、耐熱性、耐候性を有するタイル貼り工法用弾性接着剤組成物を提供することにある。
【課題を解決するための手段】
【０００５】
本発明者らは、前記の課題を解決すべく鋭意検討した結果、特定構造のアクリル酸エステル単位および特定構造の反応性基単位を含有してなる重合体を必須成分とする接着剤組成物が、充分な強度を有すると共に耐熱性、耐候性にも優れていることを見出し、本発明を完成させた。
すなわち、本発明は、以下の重合体（ａ）を１０から９９質量部および重合体（ｂ）を１から９９質量部の割合で混合するタイル貼り工法用接着剤組成物である。
アクリル酸ブチル単位５０から９９．５質量％、アルコキシシリル基含有（メタ）アクリル酸エステル単位０．５から５０質量％からなり、ガラス転移温度が−２０℃以下、重量平均分子量が１０００以上１５０００以下であって、連鎖移動剤を含有せず且つ有機溶媒の使用量が１０質量％未満である条件で重合温度１７０から３００℃にて連続的に製造された重合体（ａ）、アルコキシシリル基変性ポリオキシアルキレン（ｂ）。
【発明の効果】
【０００６】
本発明のタイル貼り工法用接着剤組成物は、十分な接着強度、耐熱性、耐候性を有するバランスのとれた弾性接着剤になる。
【発明を実施するための形態】
【０００７】
本発明のアクリル酸エステル単位は、アクリル酸ブチルである。
【０００８】
具体例をあげると、アルコキシシリル基を有する（メタ）アクリル酸エステル単位は、該反応性基を含有する単量体を共重合する。具体的なアルコキシシリル基を有する単量体は、下記式（１）で表されるシリル基を含有する化合物である。
−Ｓｉ（Ｒ1）aＸ1(3-a) （１）
（式中、Ｒ1は水素原子またはアルキル基、アリール基もしくはアラルキル基を示し、Ｘ1はハロゲン原子、アルコキシ基、アシロキシ基、フェノキシ基、メルカプト基、アミノ基、イミノオキシ基またはアルケニルオキシ基を示し、ａは１または２である。）
【０００９】
具体例をあげると、（メタ）アクリル酸トリメトキシシリルプロピル、（メタ）アクリル酸トリエトキシシリルプロピルおよび（メタ）アクリル酸メチルジメトキシシリルプロピルなどのシリル基含有（メタ）アクリル酸エステル類が例示される。これらの中でもアクリル酸ブチルとの共重合性や共重合体の耐熱性の点からメトキシ基またはエトキシ基を有するシリル基含有（メタ）アクリル酸エステルが採用される。これら加水分解性シリル基を有する単量体についても、１種類または２種類以上用いることが可能である。
【００１０】
本発明の重合体は、アクリル酸ブチル単位を５０〜９９．５質量％、アルコキシシリル基含有（メタ）アクリル酸エステル単位０．５〜５０質量％含有する。アクリル酸ブチル単位が５０質量％未満であると、耐候性や耐熱性に欠け、９９．５質量％を越えると接着強度が不十分である。好ましい割合は、アクリル酸ブチル単位が７０〜９８質量％、アルコキシシリル基含有（メタ）アクリル酸エステル単位２〜３０質量％、さらに好ましくは４〜２５％（ただし、全単位で１００質量％になる）である。。
本発明では、所望によりアクリル酸ブチルと共重合可能な反応性基を含まない単量体を使用してもよい。具体的にはメタクリル酸エステル類（エステル部分の炭素数が１０以上を除く）、クロトン酸エステル類、α−オレフィン類、クロロエチレン類、ビニルエーテル類、ビニルエステル類、イソプロペニルエーテル類、イソプロペニルエステル類、アリルエーテル類およびアリルエステル類、アクリル酸ブチル以外のアクリル酸エステル類（エステル部分の炭素数が１０以上を除く）などが例示される。
【００１１】
具体的な化合物としては、メタクリル酸エチル、メタクリル酸プロピル、メタクリル酸ブチル、メタクリル酸イソブチル、メタクリル酸ｓ−ブチル、メタクリル酸ｔ−ブチル、メタクリル酸２−エチルヘキシル等のメタクリル酸脂肪族アルキル、メタクリル酸シクロヘキシル等のメタクリル酸脂環式アルキル、メタクリル酸２−メトキシエチル、メタクリル酸ジメチルアミノエチル、メタクリル酸クロロエチルおよびメタクリル酸トリフルオロエチル等のメタクリル酸エステル類、クロトン酸エチル、クロトン酸ブチル、およびクロトン酸シクロヘキシル等のクロトン酸エステル類、エチレン、プロピレン、１−ブテンおよびイソブチレンなどのα−オレフィン類、塩化ビニルおよび塩化ビニリデンなどのクロロエチレン類、メチルビニルエーテル、エチルビニルエーテル、ブチルビニルエーテル、イソブチルビニルエーテルおよびシクロヘキシルビニルエーテル等のビニルエーテル類、酢酸ビニル、プロピオン酸ビニル、酪酸ビニル、カプロン酸ビニル、カプリル酸ビニル、ベオバ９およびベオバ１０（シェル化学製、炭素数が９および１０の脂肪酸ビニルの商品名）およびラウリン酸ビニル等のビニルエステル類、エチルイソプロペニルエーテルおよびブチルイソプロペニルエーテル等のイソプロペニルエーテル類、酢酸イソプロペニルエステルおよびカプロン酸イソプロペニルエステル等のイソプロペニルエステル類、エチルアリルエーテル、ブチルアリルエーテル等のアリルエーテル類が挙げられる。上記のその他単量体単位は、本発明の物性を損なわない範囲で含有することができる。具体的には全単量体単位の３０質量％以下が好ましい。３０質量％を超えるとＴｇが上昇し弾性や接着性が発現しにくくなる。
また、該化合物は、直鎖、分岐、あるいは環状のいずれでもよくヘテロ原子を含んでもよい基を有するアクリル酸エステル類でもよい。かかるアクリル酸エステルは、アクリル酸メチル、アクリル酸エチル、アクリル酸プロピル、アクリル酸イソプロピル、アクリル酸ネオペンチル、アクリル酸２−エチルヘキシル等のアクリル酸脂肪族アルキル、アクリル酸シクロヘキシル、およびアクリル酸テトラヒドロフルフリル等のアクリル酸脂環式アルキル、アクリル酸２−メトキシエチル、アクリル酸ジメチルアミノエチル、アクリル酸クロロエチルおよびアクリル酸トリフルオロエチル等のヘテロ原子含有アクリル酸エステルが挙げられる。エステル部分の炭素数が１０以上は除かれる。特に炭素数が２１以上であると、エステル鎖が結晶化しやすくなり、接着強度が低下する。ガラス転移温度が低いこと、耐水性や耐候性がよいことから、エステル部分が炭素数６〜８のアクリル酸エステル単量体が好ましく、アクリル酸２−エチルヘキシルおよびアクリル酸シクロヘキシルが好ましい。
【００１２】
本発明の重合体のゲルパーミエーションクロマトグラフィー（ＧＰＣ）による重量平均分子量（ポリスチレン換算）は、１，０００〜１５，０００である。重量平均分子量が１，０００に満たないと、充分な接着強度が得られない。一方１５，０００を越えると、粘度が高くなってしまい、作業性に劣るものとなる。
【００１３】
本発明の重合体のガラス転移温度は−２０℃以下である。ガラス転移温度が−２０℃を超えると、冬期に充分な弾性接着性を有しなくなる恐れがあり、また作業性も悪くなる。
【００１４】
本発明の重合体は、通常のラジカル重合により製造されるが、ラジカル重合開始剤は用いても用いなくてもよい。ラジカル重合開始剤を用いる場合は、具体的にはジイソプロピルパーオキシジカーボネート、ジ−２−エトキシエチルオキシジカーボネート、ターシャリーブチルパーオキシピバレート、ジターシャリーブチルパーオキサイド、ベンゾイルパーオキサイドおよびラウロイルパーオキサイド等の過酸化物；または２，２’−アゾビスイソブチロニトリル、２，２’−アゾビス（２−メチルブチロニトリル）および２，２’−アゾビス（２，４−ジメチルバレロニトリル）等のアゾ化合物；過硫酸アンモニウムおよび過硫酸カリウム等の無機過酸化物が使用できる。重合開始剤の使用量は、本発明の重合体を構成する単量体全量１００質量部に対して、５質量部以下であることが好ましい。
【００１５】
本発明では、有機溶媒中で行う溶液重合と、無溶剤で行う塊状重合を用いることができる。有機溶媒を用いる場合、有機炭化水素系化合物が適当でありテトラヒドロフランおよびジオキサン等の環状エーテル類；ベンゼン、トルエンおよびキシレン等の芳香族炭化水素化合物；酢酸エチルおよび酢酸ブチル等のエステル類；アセトン、メチルエチルケトンおよびシクロヘキサノン等のケトン類等があげられ、これらの１種または２種以上を用いることができる。溶媒の使用量は１０質量％未満、すなわち重合体の固形分濃度が９０質量％以上になる。
【００１６】
本発明では、高温連続重合することを特徴とする。高温連続重合とは、１７０℃以上の高温で連続重合する重合方法である。これによれば、低分子量で粘度の低い重合体を得ることができ、さらに当該重合方法は、重合開始剤を用いる必要がないか、又は重合開始剤を用いる場合でも少量の使用で目的の分子量の共重合体が得られるため、熱や光によりラジカル種を発生するような不純物をほとんど含有しない純度の高い重合体が得られる。また、温度の調節により分子量の調節が可能となるため、連鎖移動剤は必要としない。これらのため、組成物をより耐候性に優れたものとすることができる。    
また、連続重合であるため重合の暴走がなく、安全な製造方法といえる。
【００１７】
高温連続重合法としては、特開昭５７−５０２１７１号、同５９−６２０７号、同６０−２１５００７号等に開示された公知の方法に従えば良い。例えば、加圧可能な反応器を溶媒で満たし、加圧下で所定温度に設定した後、各単量体、及び必要に応じて重合溶媒とからなる単量体混合物を一定の供給速度で反応器へ供給し、単量体混合物の供給量に見合う量の反応液を抜き出す方法が挙げられる。又、単量体混合物には、必要に応じて重合開始剤を配合することもできる。その配合する場合の配合量としては、単量体混合物１００質量部に対して０．００１〜２質量部であることが好ましい。反応温度は１７０〜３００℃である。１７０℃に満たない場合には、得られる重合体の分子量が大きくなりすぎたり、反応速度が遅くなってしまうことがあり、他方３００℃を越える場合には、分解反応が発生して反応液に着色が見られたりすることがある。圧力は、反応温度と使用する単量体混合物及び溶媒の沸点に依存するもので、反応に影響を及ぼさないが、前記反応温度を維持できる圧力であればよい。単量体混合物の滞留時間は、１〜６０分であることが好ましい。滞留時間が１分に満たない場合は単量体が充分に反応しない恐れがあり、未反応単量体が６０分を越える場合は、生産性が悪くなってしまうことがある。好ましい滞留時間は２分〜４０分である。
【００１８】
本発明の接着剤組成物は、アルコキシシリル基を含有する重合体（ａ）と、２つ以上の末端がアルコキシシリル基で変性されたポリオキシアルキレン（ｂ）を併用する。かかるポリオキシアルキレンは（式２）のものが例示され、好ましくは、−ＣＨ2ＣＨ（ＣＨ3）−Ｏ−である。また、末端の数は２〜３個が好ましい。かかるアルコキシシリル基変性ポリオキシアルキレンとしては、サイリルＳＡＴ０３０、サイリルＳＡＴ２００、サイリルＳＡＴ３５０、ＭＳポリマーＳ２０３、ＭＳポリマーＳ３０３（以上、鐘淵化学工業株式会社製）、エクゼスターＥＳ２４１０、ＥＳ２４２０、ＥＳ３４３０（以上、旭硝子株式会社製）が例示される。反応性基がアルコキシシリル基である本発明の重合体（ａ）に対してアルコキシシリル基変性ポリオキシアルキレン（ｂ）を、（ａ）９９〜１０質量部、（ｂ）１〜９９質量部の割合で配合して使用する。ただし、（ｂ）がこれ以上あると耐候性が低下する。かかる接着剤組成物は１液型として使用可能である。
【００１９】
−（ＣＨ2）n−Ｏ−（ｎは１〜１０の整数）、−ＣＨ2ＣＨ（ＣＨ3）−Ｏ−、−ＣＨ2ＣＨ（Ｃ2Ｈ5）−Ｏ−、−ＣＨ2Ｃ（ＣＨ3）2−Ｏ−、−ＣＨ2ＣＨ（ＣＨ＝ＣＨ2）−Ｏ− 式（２）
【００２０】
本発明に使用される接着剤組成物を、三次元架橋させゴム状弾性を有する固体へと硬化させるためには、従来公知のシラノール縮合触媒などの硬化促進剤を広く使用することができる。その具体例としては、テトラブチルチタネートおよびテトラプロピルチタネートなどのチタン酸エステル類、ジブチル錫ジラウレート、ジブチル錫マレエート、ジブチル錫ジアセテート、ジブチル錫ジアセトアセトナート、オクチル酸スズ、ナフテン酸スズ、ラウリン酸スズおよびフェルザチック酸スズなどの錫カルボン酸塩類、ジブチル錫オキサイドとフタル酸エステルとの反応物、アルミニウムトリスアセチルアセトナート、アルミニウムトリスエチルアセトアセテートおよびジイソプロポキシアルミニウムエチルアセトアセテートなどの有機アルミニウム化合物類、ジルコニウムテトラアセチルアセトナートおよびチタンテトラアセチルアセトナートなどのキレート化合物類、オクチル酸鉛、ナフテン酸鉄、ビスマス−トリス（ネオデカノエート）、ビスマス−トリス（２−エチルヘキソエート）およびオクチル酸ビスマスなどのビスマス化合物、ブチルアミン、オクチルアミン、ジブチルアミン、モノエタノールアミン、ジエタノールアミン、トリエタノールアミン、トリエチルアミン、ジエチレントリアミン、トリエチレンテトラミン、オレイルアミン、シクロヘキシルアミン、ベンジルアミン、ジエチルアミノプロピルアミン、キシリレンジアミン、トリエチレンジアミン、グアニジン、ジフェニルグアニジン、２，４，６−トリス（ジメチルアミノメチル）フェノール、モルホリン、Ｎ−メチルモルホリン、２−エチル−４−メチルイミダゾール、１，４−ジアザビシクロ[２，２，２]オクタン（ＤＡＢＣＯ）および１，８−ジアザビシクロ[５，４，０]ウンデセン−７（ＤＢＵ）などのアミン系化合物、あるいはこれらアミン系化合物のカルボン酸などとの塩、過剰のポリアミンと多塩基酸とから得られる低分子量ポリアミド樹脂；過剰のポリアミンとエポキシ化合物との反応生成物などのシラノール縮合触媒、さらには他の酸性触媒、塩基性触媒などの公知のシラノール縮合触媒等が挙げられる。これらの触媒は単独で使用してもよく、２種類以上併用してもよい。好ましい硬化促進剤としては、硬化速度の調整が容易なことから、錫カルボン酸塩類が例示される。使用量は種類により適正な量が異なるが、重合体当たり０．１ｐｐｍ〜１０％であることが好ましく、さらに好ましくは０．０１％〜３％である。
【００２１】
本発明のタイル貼り工法用接着剤組成物は、機械物性を調整するために充填剤を添加することが可能である。具体的には、シリカ、珪酸類、ケイソウ土、炭酸カルシウム、炭酸マグネシウム、カーボンブラック、クレー、タルク、ベントナイト、酸化チタン、酸化鉄、酸化亜鉛、亜鉛華、シラスバルーン、石綿、ガラス繊維、フィラメントなどが例示される。強度を上げる場合には、シリカ、珪酸類、カーボンブラック、クレー、超微細炭酸カルシウム、亜鉛華などが好適であり、弾性を重視する場合には酸化チタン、炭酸カルシウム、炭酸マグネシウム、タルク、酸化第二鉄、酸化亜鉛、およびシラスバルーンなどが好適である。好ましい使用量は本発明の重合体１００質量部当たり１〜２００質量部である。これらの充填剤は、１種類で使用してもよく、２種類以上混合してもよい。
【００２２】
また、物性および粘度の調整のために可塑剤を添加してもよい。具体的には、ジブチルフタレート、ジヘプチルフタレート、ジ（２−エチルヘキシル）フタレート、ジイソデシルフタレートおよびブチルベンジルフタレート等のフタル酸エステル類；ジオクチルアジペート等の非芳香族二塩基酸エステル類；ジエチレングリコールジベンゾエートおよびトリエチレングリコールジベンゾエート等のポリアルキレングリコールのエステル類；トリクレジルホスフェートおよびトリブチルホスフェート等のリン酸エステル類；ポリエリレングリコール、ポリプロピレングリコールあるいはこれらの水酸基を変換したポリエーテル類；塩化パラフィン類；アルキルジフェニル、部分水添ターフェニル等の炭化水素系油等が挙げられ、これらを単独、または２種以上混合して使用することができるが、必ずしも必要とするものではない。
【００２３】
接着剤組成物を硬化させた時の硬度を変えるなど物性を制御するために、物性調整剤を用いることができる。物性調整剤としては例えば、メチルトリメトキシシラン、ジメチルジメトキシシラン、トリメチルメトキシシランおよびｎ−プロピルトリメトキシシランなどのアルキルアルコキシシラン類；ジメチルジイソプロペノキシシラン、メチルトリイソプロペノキシシランおよびγ−グリシドキシプロピルメチルジイソプロペノキシシランなどのアルキルイソプロペノキシシラン類；ビニルトリメトキシシラン、ビニルトリエトキシシランおよびビニルメチルジメトキシシランなどの各種シランカップリング剤、シリコーンワニス類；ポリシロキサン類等が必要に応じて添加される。本発明の重合体１００質量部に対し、０〜２０質量部の範囲で添加することが好ましい。
【００２４】
さらには脱水剤を添加することができる。脱水剤としては、オルトギ酸メチルおよびオルト酢酸メチル等のオルトエステル類；テトラエトキシシラン、メチルトリメトキシシラン、ビニルトリメトキシシランおよびγ−メタクリロキシプロピルトリメトキシシランなどの架橋性シリル基を有する化合物などが挙げられる。本発明の重合体１００質量部に対し、０〜２０質量部の範囲で添加することが好ましい。
【００２５】
本発明の接着剤組成物はその他に、トルエン、メチルエチルケトンなどの各種溶剤；紫外線硬化性樹脂、酸素硬化性樹脂などの表面特性および／あるいは耐候性改良剤；顔料、染料などの着色剤；老化防止剤、紫外線吸収剤、光安定化剤、炭酸ガス吸収剤、難燃化剤などのような添加剤も任意に使用してもよい。
【００２６】
本発明の接着剤組成物は、すべての配合成分を予め配合密封保存し、施工後空気中の湿分を吸収することにより硬化する１液型として調製することも可能である。共重合体およびアルコキシシリル基変性ポリオキアルキレン、硬化触媒を主成分とする２液をそれぞれ別に配合しておき、使用前に混合する２成分型として調製することも可能である。以下に本発明を実施例に基づき説明するが、下記実施例に限定されるものではない。
【実施例】
【００２７】
＜合成例１＞
電熱式ヒーターを備えた容量１０００ｍｌの加圧式撹拌槽型反応器を、温度を２００℃に保った。次いで、反応器の圧力を一定に保ちながら、アクリル酸エステル単量体としてアクリル酸ブチル（以下ＢＡという）を９４．０質量部、加水分解性珪素基含有単量体としてメタクリル酸トリメトキシシリルプロピル（以下ＭＴＲＩＭＳという）６．０質量部、重合触媒としてジターシャリーブチルパーオキサイドを１．０質量部からなる単量体混合物を、一定の供給速度（８０ｇ／分、滞留時間：１２分）で原料タンクから反応器に連続供給を開始し、単量体混合物の供給量に相当する反応物を出口から連続的に抜き出した。反応開始直後に、一旦反応温度が低下した後、重合熱による温度上昇が認められたが、ヒーターを制御することにより、反応温度２４０〜２４１℃を保持した。単量体混合物の供給開始から温度が安定した時点を、反応液の抜き出し開始点とし、これから２５分反応を継続した結果、２．０ｋｇの単量体混合液を供給し、１．９ｋｇの反応液を回収した。その後反応器を薄膜蒸発器に導入して、未反応モノマー等の揮発成分を分離した。ガスクロマトグラフより、濃縮液中には未反応モノマーは存在していなかった。溶媒としてテトラヒドロフランを使用し、ＧＰＣで測定したポリスチレン換算の数平均分子量（以下Ｍｎという）は２，１００、重量平均分子量（以下Ｍｗという）は４，６００であった。この重合体のガラス転移温度（以下Ｔｇという）は−４０℃であった。
【００２８】
＜実施例１、比較例１〜３＞合成例１の共重合体、加水分解性シリル基を有するポリオキシアルキレンとして、サイリルＳＡＴ３５０、およびＳＡＴ２００、アミノシラン（日本ユニカー製Ａ−１１００）、脱水剤（日本ユニカー製Ａ−１７１）、硬化触媒（ジブチル錫ジラウレート）を表１に示す質量部で混合した。これらについて厚さ２ｍｍのシートを作製し、常温で１日、その次に５０℃で３日間の養生を行った。硬化物のシートから１号ダンベル試験片を打ち抜き、ＪＩＳ６３０１に基づいて引張試験を行い、破断時強度、伸度を測定した（引張物性）。また、引張剪断強度測定用に、モルタル片に２０ｍｍ×１５ｍｍに塗布して貼り合わせ、２３℃５３％ＲＨ×７日放置した後、引張剪断試験を行った（常態接着性）。なお、破壊の基準を以下に示す。
破壊の基準
○−凝集破壊
△−凝集破壊と界面破壊が混在
×−界面破壊
また、上記の養生による試験片について、８０℃、２週間の加熱を行った後に常温まで戻し、引張剪断試験を行い（耐熱性）、常態での剪断引張強度の保持率を調べた。さらに、モルタル片に４０ｍｍ×４０ｍｍに塗った後、サンシャインウェザオメーター試験を行い、で２００時間ごとに状態を観察、１０００時間まで試験を行った（耐候性）。これらの結果を表２に示す。
【００２９】
【表１】
2010185078.tif 000002
【００３０】
【表２】
2010185078.tif 000003
【産業上の利用可能性】
【００３１】
本発明によれば、優れた接着強度、耐熱性、耐候性を有する弾性接着剤組成物が容易に得られ、建築用のタイル貼付け用途に好適である。